(57)【要約】  本発明は、水と混合すると（メタ）アクリルヒドロゲルを形成する単一成分系又は多成分系組成物であって、固体担体上に担持されている、室温で液体である少なくとも１種の水溶性（メタ）アクリル化合物及び／又は室温で固体若しくは液体である少なくとも１種の（メタ）アクリル化合物の水溶液と、フリーラジカル開始剤と、任意選択的に、開始剤のための触媒とを含む単一成分系又は多成分系組成物に関する。本発明は、ヒドロゲルを製造する方法、ヒドロゲル、アクリル系注入材、並びに建造物における亀裂、隙間、欠陥、及び空洞をシーリングする方法にも関する。【特許請求の範囲】
【請求項１】
以下の構成要素を含む、ヒドロゲルを製造するための単一剤系又は多剤系組成物：
ａ）ラジカル重合性モノマー又はプレポリマー系、
ｂ）フリーラジカル開始剤、
ｃ）随意の、前記開始剤のための触媒
ここで、前記ラジカル重合性モノマー又はプレポリマー系は、以下を含む：
ａ１）少なくとも１つの固体担体上に担持されている、室温で液体である少なくとも１種の水溶性（メタ）アクリル化合物、及び／又は
ａ２）液体溶液、好ましくは水溶液中に溶解されている、室温で固体若しくは液体である少なくとも１種の水溶性（メタ）アクリル化合物であって、前記液体溶液は、少なくとも１つの固体担体上に担持されている、室温で固体若しくは液体である少なくとも１種の水溶性（メタ）アクリル化合物。
【請求項２】
単一剤系粉末組成物、好ましくは自由流動性の粉末組成物であり、前記構成要素ａ）、ｂ）、及びｃ）が、単一剤Ｋ中に存在する、請求項１に記載の単一剤系又は多剤系組成物。
【請求項３】
第１剤Ｋ１と第２剤Ｋ２とから構成される二剤系組成物であり、前記第１剤Ｋ１は、少なくとも前記ラジカル重合性モノマー又はプレポリマー系を含み、かつ前記第２剤Ｋ２は、前記フリーラジカル開始剤及び／又は前記開始剤のための触媒を含む、請求項１に記載の単一剤系又は多剤系組成物。
【請求項４】
前記少なくとも１つの固体担体は、ＩＳＯ  ＥＮ  ９２７７：２０１０規格に従ってＢＥＴ法を用いて測定して、５０．０〜２０００ｍ２／ｇ、より好ましくは１００．０〜１５００ｍ２／ｇ、最も好ましくは２００．０〜１０００ｍ２／ｇの比表面積を有する、請求項１〜３のいずれか一項に記載の単一剤系又は多剤系組成物。
【請求項５】
前記少なくとも１つの固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から選択される、請求項１〜４のいずれか一項に記載の単一剤系又は多剤系組成物。
【請求項６】
前記室温で液体である少なくとも１種の水溶性（メタ）アクリル化合物は、ヒドロキシル官能性（メタ）アクリレート、カルボキシル官能性（メタ）アクリル化合物、低分子量ポリエーテル（メタ）アクリレート、（メタ）アクリルアミド、及びこれらの混合物からなる群から選択され、好ましくはヒドロキシエチルメタクリレート（ＨＥＭＡ）、ヒドロキシプロピルメタクリレート（ＨＰＭＡ）、低分子量ポリエチレングリコールジメタクリレート（ＰＥＧ−ＤＭＡ）、エトキシレート化トリメチロールプロパントリ（メタ）アクリレート（ＴＭＰ−ＴＭＡ）、及びこれらの混合物からなる群から選択される、請求項１〜５のいずれか一項に記載の単一剤系又は多剤系組成物。
【請求項７】
前記ラジカル重合性モノマー又はプレポリマー系は、以下を更に含む、請求項１〜６のいずれか一項に記載の単一剤系又は多剤系組成物：
ａ３）固体粒子形態の、室温で固体である少なくとも１種の水溶性（メタ）アクリル化合物、ここで好ましくは、前記室温で固体である少なくとも１種の水溶性（メタ）アクリル化合物は、ジアクリル酸マグネシウム、アクリル酸ナトリウム、アクリル酸カリウム、３−スルホプロピルアクリレートのカリウム塩、高分子量ＰＥＧ−ジメタクリレート、２−アクリルアミド−２−メチルプロパンスルホン酸（ＡＭＰＳ）、２−アクリルアミド−２−メチルプロパンスルホン酸のナトリウム塩（Ｎａ−ＡＭＰＳ）、及びこれらの混合物からなる群から選択される。
【請求項８】
前記構成要素ａ）に含有される前記水溶性（メタ）アクリル化合物の合計は、前記単一剤系又は多剤系組成物の総重量の１０．０〜９５．０重量％、より好ましくは１２．５〜８５．０重量％、最も好ましくは１５．０〜８０．０重量％の量である、請求項１〜７のいずれか一項に記載の単一剤系又は多剤系組成物。
【請求項９】
前記フリーラジカル開始剤は、固体粒子形態の、室温で固体である少なくとも１種の開始剤を含むか、かつ／又は液体溶液中に溶解されている、室温で固体である少なくとも１種の開始剤であって、前記液体溶液が、前記少なくとも１つの固体担体上に担持されている開始剤を含み、ここで前記室温で固体である少なくとも１種の開始剤は、アゾビスイソブチロニトリル、過硫酸ナトリウム、過硫酸カリウム、若しくは過硫酸アンモニウム、及びこれらの混合物からなる群から選択され、かつ／又は前記少なくとも１つの固体担体上に担持されている、室温で液体である少なくとも１種の開始剤であって、過酸化水素、クメンヒドロペルオキシド、ｔｅｒｔ−ブチルヒドロペルオキシド、ジイソプロピルベンゼンヒドロペルオキシド、及びこれらの混合物からなる群から選択される開始剤を含む、請求項１〜８のいずれか一項に記載の単一剤系又は多剤系組成物。
【請求項１０】
前記開始剤のための触媒は、固体粒子形態で、室温で固体である少なくとも１種の触媒を含むか、かつ／又は液体溶液中に溶解されている、室温で固体である少なくとも１種の触媒であって、前記液体溶液は、前記少なくとも１つの固体担体上に担持された触媒を含み、ここで前記室温で固体である少なくとも１種の触媒は、アスコルビン酸、ホルムアルデヒドスルホキシル酸ナトリウム、２−ヒドロキシ−２−スルフィナト酢酸及び／若しくはその塩、２−ヒドロキシ−２−スルホナト酢酸及び／若しくはその塩、トルイジン誘導体、遷移金属塩、遷移金属錯体、及びこれらの混合物からなる群から選択され、かつ／又は前記少なくとも１つの固体担体上に担持されている、室温で液体である少なくとも１種の触媒であって、アルカノールアミン及びエトキシレート化アルカノールアミン、並びにこれらの混合物からなる群から選択される触媒を含む、請求項１〜９のいずれか一項に記載の単一剤系又は多剤系組成物。
【請求項１１】
さらに、以下を含む、請求項１〜１０のいずれか一項に記載の単一剤系又は多剤系組成物：
ｅ）有機フィラー、不活性無機フィラー、無機バインダー、及びこれらの混合物からなる群から選択される少なくとも１種のフィラー。
【請求項１２】
以下を含む、（メタ）アクリルヒドロゲルを製造する方法：
ｉ）請求項１〜１１のいずれか一項に記載の単一剤系又は多剤系組成物を準備すること、
ｉｉ）前記水溶性（メタ）アクリル化合物の合計量の水に対する重量比が、混合物中で０．２〜３の範囲となるように、前記単一剤系又は多剤系組成物と水とを混合すること、
ｉｉｉ）前記混合物を、（メタ）アクリルヒドロゲルに形成する工程。
【請求項１３】
請求項１２に記載の方法によって得ることができる（メタ）アクリルヒドロゲル。
【請求項１４】
前記水溶性（メタ）アクリル化合物の合計量の水に対する重量比が、混合物中で０．２〜３の範囲であるように、請求項１〜１１のいずれか一項に記載の単一剤系又は多剤系組成物と水とを混合することによって得ることができる、（メタ）アクリル系注入材。
【請求項１５】
以下を含む、建造物における亀裂、隙間、欠陥、及び空洞のシーリング及び／又は充填の方法：
ｉ）請求項１〜１１のいずれか一項に記載の単一剤系又は多剤系組成物を準備すること、
ｉｉ）前記水溶性（メタ）アクリル化合物の合計量の水に対する重量比が、混合物中で０．２〜３の範囲となるように、前記単一剤系又は多剤系組成物と水とを混合すること、
ｉｉｉ）前記建造物のシーリング／充填される場所に、前記混合物を塗布し、そして前記混合物を（メタ）アクリルヒドロゲルに形成すること。
【発明の詳細な説明】
【技術分野】
【０００１】
本発明は、（メタ）アクリルヒドロゲルを製造するために使用される組成物に関する。本発明は、組成物からヒドロゲル及び注入材を製造する方法、並びに建設産業における亀裂、隙間、欠陥、及び空洞のシーリング及び／又は充填の方法にも関する。
【背景技術】
【０００２】
アクリル系ヒドロゲルなどの膨潤性ポリマー系材料は、注入材又はシーラントとして建設産業において広く使用されている。ヒドロゲルは、水系溶液中で水溶性モノマー及び／若しくはプレポリマー化合物を重合及び架橋することにより、又は超吸水性ポリマーを水と接触させることにより製造される。重合混合物は、典型的には、モノマー又はプレポリマー化合物に加えて、重合反応のための開始剤と、任意選択的に触媒とを含む。モノマー及びプレポリマー化合物は、重合後にヒドロゲルが得られるように水溶性でなければならない。水溶性でないモノマー及びプレポリマー化合物は、形成されたポリマー系材料からの水の分離を生じさせる。
【０００３】
ヒドロゲルを製造するための原料は、原料の反応性のため、通常、二、三、又は四剤系組成物又はキットの形態で貯蔵及び輸送される。例えば、二剤系組成物では、剤の１つがモノマー／プレポリマー組成物と任意選択的に触媒とを含有し、他の剤が開始剤を含有する。三剤系組成物では、モノマー／プレポリマー化合物、開始剤、及び触媒が別個の剤としてそれぞれ供給される。
【０００４】
上述した多剤系組成物の不利な点の１つは、複数の剤を混合するために過度の時間を必要とすること、及び使用時に重合性材料と開始剤と触媒との割合を正確に測れず、結果としてヒドロゲルの物理的特性が低下する危険性があることである。
【発明の概要】
【発明が解決しようとする課題】
【０００５】
本発明の目的は、従来技術の組成物の不利な点及び欠点を取り除く、（メタ）アクリルヒドロゲルを製造するための単一剤系又は多剤系組成物を提供することである。
【課題を解決するための手段】
【０００６】
本発明によれば、上述の目的は、請求項１に記載の単一剤系又は多剤系組成物を用いて達成される。
【０００７】
本発明の主要な概念は、モノマー／プレポリマー化合物が、単一剤系又は多剤系組成物中において、固体担体上に担持されているものとして又は固体粒子状形態で存在することである。単一剤系又は多剤系組成物は、フリーラジカル開始剤と、任意選択的に、フリーラジカル開始剤のための触媒とを更に含む。
【０００８】
本発明の利点の１つは、組成物を、直ちに使用できる状態の単一剤パッケージとして建築現場に輸送することができ、またラジカル重合反応を開始するために水のみを組成物に添加する必要があることである。結果として、重合性モノマー又はプレポリマー化合物の量、開始剤の量、及び触媒の量などの反応性構成要素の割合は、製造工程中に決定され得る。建築現場のエンドユーザーは、望ましい物理的特性を有するヒドロゲルを形成するために組成物に添加される正確な水の量のみを決定する必要がある。これは、建築現場での時間の節約になるだけでなく、構成要素の割合が誤って測定される危険性も低減する。
【０００９】
モノマー及び／又はプレポリマー化合物が、固体担体上に担持されているものとして又は固体粒子形態で組成物中に存在するため、本発明の別の利点は、単一剤系又は多剤系組成物が重合禁止剤を使用しなくても長い保存可能期間を有することである。
【００１０】
本発明の別の態様では、（メタ）アクリルヒドロゲルを製造する方法、その方法によって得ることができる（メタ）アクリルヒドロゲル、（メタ）アクリル系注入材、並びに建造物における亀裂、隙間、欠陥、及び空洞のシーリング及び／又は充填の方法が提供される。
【発明を実施するための形態】
【００１１】
用語「（メタ）アクリル」は、メタクリル又はアクリルを指す。したがって、（メタ）アクリロイルは、メタクリロイル又はアクリロイルを指す。（メタ）アクリロイル基は、別名（メタ）アクリル基である。（メタ）アクリル化合物は、１つ以上の（メタ）アクリル基を有し得る（一官能性、二官能性、三官能性等の（メタ）アクリル化合物）。
【００１２】
用語「（メタ）アクリル」ヒドロゲルは、水を含有するゲルを指し、これは親水性（メタ）アクリルポリマーを含有する。特に、ヒドロゲル中の親水性（メタ）アクリルポリマーは、通常、例えば、共有結合により（化学ゲル）、又はイオン性相互作用若しくは水素結合などの非共有結合により（物理ゲル）架橋している。（メタ）アクリルポリマーは、１種以上の（メタ）アクリル化合物又はモノマーと、任意選択的に、（メタ）アクリル化合物又はモノマーと共重合可能な１種以上のコモノマーとのポリマーである。
【００１３】
「ポリ」で始まる物質名は、１分子当たり２つ以上の、その名称において存在する官能基を形式的に含有する物質を指す。例えば、ポリオールは、少なくとも２つのヒドロキシル基を有する化合物を意味する。ポリエーテルは、少なくとも２つのエーテル基を有する化合物を意味する。
【００１４】
例えば、水溶性（メタ）アクリル化合物などの用語「水溶性化合物」は、２０℃の温度で少なくとも５ｇ／水１００ｇの溶解度を有する化合物を指す。
【００１５】
用語「室温」は、２３℃の温度を指す。
【００１６】
用語「ゲル化時間」は、ヒドロゲルを形成する構成要素が互いに混合されてからそれ以内にヒドロゲルが形成される時間枠を指す。
【００１７】
用語「オープンタイム」は、ヒドロゲルを形成する構成要素が互いに混合された後の亀裂への注入など、組成物を依然として処理することができる期間を指す。オープンタイムの終了は、通常、混合物の処理がもはや可能ではない混合物の粘度の増加と関連する。
【００１８】
本発明は、本発明の第１の態様では、構成要素：
ａ）ラジカル重合性モノマー又はプレポリマー系、
ｂ）フリーラジカル開始剤、
ｃ）任意選択的に、前記開始剤のための触媒
を含む、（メタ）アクリルヒドロゲルを製造するための単一剤系又は多剤系組成物であって、ラジカル重合性モノマー又はプレポリマー系は、
ａ１）少なくとも１つの固体担体上に担持されている、室温で液体である少なくとも１種の水溶性（メタ）アクリル化合物、及び／又は
ａ２）液体溶液、好ましくは水溶液中に溶解されている、室温で固体若しくは液体である少なくとも１種の水溶性（メタ）アクリル化合物であって、その液体溶液は、少なくとも１つの固体担体上に担持されている、室温で固体若しくは液体である少なくとも１種の水溶性（メタ）アクリル化合物
を含む、単一剤系又は多剤系組成物に関する。
【００１９】
用語「単一剤系組成物」は、組成物の全ての構成要素が１つの単一剤に含有される組成物を意味する。単一剤系組成物は、単一の仕切り又はパッケージ中に包装して提供することができる一方、二剤系又は多剤系組成物では、構成要素は、物理的に隔てられた仕切り又は別個のパッケージ中に包装して提供される。
【００２０】
単一剤の反応系は、シーラント、接着剤、被覆材、及び床仕上げ材などの様々な分野で使用される。これらの系では、例えば、触媒、架橋剤、促進剤、又は開始剤などの反応性の構成要素は、使用時より前に反応が開始することを防止するために固定化される必要がある。単一剤系の場合、剤は、水分又は酸素により硬化する組成物であり、反応性構成要素の固定化は、組成物と大気との間に拡散バリアを付与することによって達成される。組成物の早すぎる反応は、１種以上の反応性の構成要素のカプセル化によって防止することもでき、これらは、その後、組成物が使用される際のカプセルの破裂、溶解、又は他の開封によって放出される。
【００２１】
用語「固体担体上に担持されている化合物」及び「固体担体上に固定されている化合物」は互換的に使用され、これらは、実質的に完全に固体担体上に吸着されているか、固体担体に吸収されているか、又は固体担体によってカプセル化されている化合物を意味する。固体担体は、好ましくは、固体粒子の形態であり、より好ましくは自由流動性粉末の形態である。用語「実質的に完全に吸着されているか、吸収されているか、又はカプセル化されている」は、９９．０重量％超、好ましくは９９．５重量％超、更に好ましくは９９．９重量％超、最も好ましくは１００重量％の液体化合物が固体担体上に吸着されているか、固体担体に吸収されているか、又は固体担体によってカプセル化されていることを意味する。
【００２２】
吸着では液体成分の分子が担体の表面に取り込まれる一方、吸収では分子が担体の体積に取り込まれる。吸収は、物理的又は化学的な現象（物理的／化学的吸収）に基づき得る。カプセル化では、液体化合物がコア中に存在し、これは、カプセル化材料によって取り囲まれて安定なカプセル化された粒子を形成する。固体担体上に担持されている液体化合物は、固体粒子の形態、好ましくは自由流動性粉末の形態で入手可能である。固体担体上に担持されており、自由流動性粉末として入手可能な液体化合物は、ドライ液体としても知られている。
【００２３】
用語「固体担体の担持量」は、液体化合物を含む固体担体の合計量に対する、担体上に担持されている液体成分の量の重量パーセンテージを意味する。例えば、「５０重量％の担持量」で液体化合物が固体担体上に担持されている場合、固体担体粒子は、液体化合物の量を含む固体担体粒子の合計量を基準として５０重量％の液体化合物を含有する。
【００２４】
固体担体上に担持され得る液体化合物の最大量は、液体化合物及び固体担体の特性、並びに固体担体上に液体化合物が担持される機構に依存する。液体化合物が吸着によって固体担体に担持される場合、固体担体が液体化合物を取り込む能力は、主に固体担体の比表面積に依存する。他方で、液体化合物が吸収によって固体担体に付着する場合、担持の程度は、主に固体担体の膨潤特性に依存する。
【００２５】
用語「液体溶液」は、２種以上の物質の均一な混合物を意味する。そのような混合物では、溶質は、別の物質（別名溶媒）中に溶解されている物質である。用語「水溶液」は、水が溶媒である溶液を意味する。
【００２６】
室温で液体又は固体である少なくとも１種の水溶性（メタ）アクリル化合物は、モノマー、オリゴマー、又はポリマーであり得る。室温で液体又は固体である少なくとも１種の水溶性（メタ）アクリル化合物は、例えば、１２０００ｇ／ｍｏｌ以下、好ましくは８０００ｇ／ｍｏｌ以下、より好ましくは４０００ｇ／ｍｏｌ以下の分子量を有し、又はこれが分子量分布を有するオリゴマー若しくはポリマーの場合、これらの範囲の重量平均分子量を有する。重量平均分子量は、ポリスチレン標準を用いるゲル浸透クロマトグラフィー（ＧＰＣ）によって決定することができる。
【００２７】
室温で液体又は固体である少なくとも１種の（メタ）アクリル化合物は、重合後にヒドロゲルを得るために水溶性である。水溶性ではない（メタ）アクリル化合物は、形成される（メタ）アクリルポリマーからの水の分離を生じさせる。好ましくは、室温で液体又は固体である少なくとも１種の（メタ）アクリル化合物は、２０℃の温度で少なくとも５ｇ／水１００ｇの溶解度を有する。最も好ましくは、水と、室温で液体又は固体である少なくとも１種の（メタ）アクリル化合物とは完全に相溶性である。すなわち、これらは、任意の混合比で均一な相を形成する。
【００２８】
室温で液体又は固体である少なくとも１種の水溶性（メタ）アクリル化合物は、１つ、２つ、又は３つ以上の（メタ）アクリロイル基を有し得る。好ましくは、室温で液体又は固体である少なくとも１種の水溶性（メタ）アクリル化合物は、１つ、２つ、又は３つの（メタ）アクリロイル基を有する。
【００２９】
ラジカル重合性モノマー又はプレポリマー系は、好ましくは、１つの（メタ）アクリロイル基を有する、室温で液体又は固体である少なくとも１種の水溶性（メタ）アクリル化合物と、２つ又は３つの（メタ）アクリロイル基を有する、室温で液体又は固体である少なくとも１種の水溶性（メタ）アクリル化合物とを含む。４つ以上の（メタ）アクリロイル基を有する水溶性（メタ）アクリル化合物が更に含有され得るものの、通常、これは好ましくない。
【００３０】
本発明の特徴の１つは、単一剤系又は多剤系組成物が、得られる混合物における水に対する水溶性（メタ）アクリル化合物の合計量の重量比が０．１〜５の範囲、好ましくは０．１〜３の範囲であるような量の水と混合された後、（メタ）アクリルヒドロゲルを形成することである。前記重量比の計算では、水溶性（メタ）アクリル化合物の合計量は、単一剤系又は多剤系組成物中の少なくとも１つの固体担体の重量又は溶媒の重量（存在する場合）を含まない。
【００３１】
好ましくは、（メタ）アクリルヒドロゲルは、単一剤系又は多剤系組成物が水と混合された後、３０秒〜２４０分、より好ましくは１〜１２０分、最も好ましくは５〜９０分で形成される。
【００３２】
好ましくは、単一剤系又は多剤系組成物は、５０℃の温度及び５０％の相対湿度で少なくとも１か月、好ましくは少なくとも２か月、最も好ましくは少なくとも６か月の保存可能期間を有する。用語「保存可能期間」は、組成物の塗布特性及び反応性に有意な変化を何ら与えることなく、規定された条件で組成物を貯蔵できる期間を意味する。塗布特性の変化は、オープンタイム、及び／又はゲル化時間、及び／又はヒドロゲルの膨潤特性における変化を意味する。
【００３３】
ある実施形態によれば、単一剤系又は多剤系組成物は、構成要素ａ）、ｂ）、及びｃ）が１つの単一剤Ｋ中に存在する、単一剤系粉末組成物、好ましくは自由流動性の粉末組成物である。用語「自由流動性粉末」は、粒子が付着し合うことで凝集体を形成することがない粉末を意味する。
【００３４】
単一剤系粉末組成物を形成するために、組成物に含有される全ての化合物は、組成物中において、固体粒子形態などの固体状態であるか、又は少なくとも１つの固体担体上に担持されている液体としてのいずれかで存在する必要がある。構成要素ｂ）及びｃ）の両方が、少なくとも１つの固体担体上に担持されている１種以上の液体化合物を含有する場合、これらの液体化合物は、フリーラジカル開始剤と、フリーラジカル開始剤のための触媒との早すぎる反応を防止するために、同じ固体担体上に担持されていないことが好ましい。
【００３５】
別の実施形態によれば、単一剤系又は多剤系組成物は、第１剤Ｋ１と第２剤Ｋ２とから構成される二剤系組成物であり、構成要素ａ）〜ｃ）の２つは、第１剤Ｋ１中に存在し、かつ第３の構成要素は、第２剤Ｋ２中に存在する。構成要素ａ）〜ｃ）は、任意の従来の方法で第１剤Ｋ１及び第２剤Ｋ２に配され得、例えば、構成要素ａ）及びｂ）が第１剤Ｋ１中に存在し、かつ構成要素ｃ）が第２剤Ｋ２中に存在し得、又は構成要素ａ）及びｃ）が第１剤Ｋ１中に存在し、かつ構成要素ｂ）が第２剤Ｋ２中に存在し得、又は構成要素ａ）が第１剤Ｋ１中に存在し、かつ構成要素ｂ）及びｃ）が第２剤中に存在し得る。二剤系組成物は、２つの別個の包装において、又は互いから隔てられた２つの仕切られた空間を有する１つの包装において貯蔵され得る。好適な２つの仕切られた空間を有する包装形式としては、例えば、ツインカートリッジ若しくは同軸カートリッジなどのデュアルカートリッジ、複数の仕切られた空間を有するポーチ、又はアダプターを有する袋が挙げられる。
【００３６】
構成要素ｂ）及びｃ）は、同じ剤中で提供され得るものの、二剤系組成物の同じ剤中で提供されないことが好ましい。しかし、構成要素ｂ）及びｃ）が二剤系組成物の同じ剤中に存在する場合、これらの構成要素に含有される全ての化合物は、好ましくは、少なくとも１つの固体担体上に担持されているか、又は固体粒子形態であるかのいずれかである。構成要素ｂ）及びｃ）が、少なくとも１つの固体担体上に担持されている１種以上の液体化合物を含有する場合、これらの液体化合物は、フリーラジカル開始剤と、フリーラジカル開始剤のための触媒との早すぎる反応を防止するために、同じ固体担体上に担持されていないことが更に好ましい。
【００３７】
別の実施形態によれば、単一剤系又は多剤系組成物は、第１剤Ｋ１と、第２剤Ｋ２と、第３剤Ｋ３とから構成される三剤系組成物であり、構成要素ａ）は、第１剤Ｋ１中に存在し、構成要素ｂ）は、第２剤Ｋ２中に存在し、かつ構成要素ｃ）は、第３剤Ｋ３中に存在する。
【００３８】
単一剤系又は多剤系組成物の構成要素に含有される液体化合物を固定するために使用され得る少なくとも１つの固体担体に関して、特に制限はない。しかし、固体担体材料の量が多すぎるとヒドロゲルの塗布特性に悪影響があることが分かったため、合理的な高担持量で固体担体上に液体化合物を担持できる必要がある。固体担体の適合性は、それに担持される構成要素ａ）、ｂ）、及びｃ）に含有される化合物にも依存する。（メタ）アクリル化合物は、好ましくは、単一剤系又は多剤系組成物中でのそれらの多い量のため、少なくとも３０重量％、より好ましくは少なくとも４０重量％、最も好ましくは少なくとも５０重量％の比較的高い担持量で少なくとも１つの固体担体上に担持される。他方で、開始剤及び触媒は、単一剤系又は多剤系組成物中において、固体担体の量を有意に増加させずに、少なくとも５重量％、より好ましくは少なくとも１０重量％、最も好ましくは少なくとも１５重量％の担持量などのより低い担持量で少なくとも１つの固体担体上に担持され得る。特に、（メタ）アクリル化合物、開始剤、及び触媒を担持するために異なる固体担体を使用することができる。
【００３９】
液体化合物が主に吸着によって固体担体上に担持される場合、固体担体は、好ましくは、大きい比表面積を有する。少なくとも１つの固体担体は、好ましくは、５０．０〜２０００ｍ２／ｇ、より好ましくは１００．０〜１５００ｍ２／ｇ、最も好ましくは２００．０〜１０００ｍ２／ｇの、ＥＮ  ＩＳＯ  ９２７７：２０１０規格に従ってＢＥＴ法を用いて測定される比表面積を有する。
【００４０】
好ましくは、少なくとも１つの固体担体は、０．１〜１５００．０μｍ、より好ましくは０．１〜１０００．０μｍ、更に好ましくは１．０〜７５０．０μｍ、最も好ましくは５．０〜５００．０μｍのメジアン粒径ｄ５０を有する。
【００４１】
用語メジアン粒径ｄ５０は、全ての粒子の５０体積％がｄ５０値より小さい粒径を意味する。用語「粒径」は、粒子の面積等価球径を意味する。粒径分布は、ＩＳＯ規格１３３２０−１：２００９に記載されている方法に従ってレーザー回折により測定することができる。
【００４２】
少なくとも１つの固体担体が、１０〜１０００ｍｌ／１００ｇ、より好ましくは５０〜７５０ｍｌ／１００ｇ、更に好ましくは５０〜７００ｍｌ／１００ｇ、最も好ましくは７５〜５００ｍｌ／１００ｇのアジピン酸ジオクチル（ＤＯＡ）の吸着能力を有することも好ましい場合がある。
【００４３】
好ましくは、少なくとも１つの固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から、より好ましくはパーライト、膨張パーライト、ガラス、フォノライト、ケイ酸カルシウム、フュームドシリカ、沈降シリカ、発泡ポリウレタン、多糖、膨張バーミキュライト、粘土鉱物、珪藻土、及びこれらの混合物の粒子からなる群から選択される。
【００４４】
好ましくは、単一剤系又は多剤系組成物は、単一剤系又は多剤系組成物の総重量を基準として５．０〜９０．０重量％、より好ましくは１０．０〜７０．０重量％、更に好ましくは１０．０〜６０．０重量％、最も好ましくは１５．０〜５０．０重量％の少なくとも１つの固体担体を含有する。少なくとも１つの固体担体の総重量の計算では、少なくとも１つの固体担体の重量は、固体担体上に担持されている液体化合物又は溶液の重量を含まない。
【００４５】
室温で液体である少なくとも１種の水溶性（メタ）アクリル化合物は、好ましくは、ヒドロキシル官能性（メタ）アクリレート、カルボキシル官能性（メタ）アクリル化合物、低分子量ポリエーテル（メタ）アクリレート、（メタ）アクリルアミド、又はこれらの混合物からなる群から選択される。
【００４６】
ヒドロキシル官能性（メタ）アクリレートは、１つ以上のヒドロキシル基を有する（メタ）アクリレートである。室温で液体である好適な水溶性ヒドロキシル官能性（メタ）アクリレートの例は、ヒドロキシエチルメタクリレート（ＨＥＭＡ）、ヒドロキシエチルアクリレート（ＨＥＡ）、ヒドロキシプロピルメタクリレート（ＨＰＭＡ）、ヒドロキシプロピルアクリレート（ＨＰＡ）、ヒドロキシブチルメタクリレート（ＨＢＭＡ）、及びヒドロキシブチルアクリレート（ＨＢＡ）である。
【００４７】
カルボキシル官能性（メタ）アクリレート化合物は、例えば、（メタ）アクリル酸又は１つ以上の追加的なカルボキシル基を有する（メタ）アクリル酸など、１つ以上のカルボキシル基を有する（メタ）アクリル化合物である。室温で液体である好適なカルボキシル官能性の水溶性（メタ）アクリル化合物及びその無水物の例は、メタクリル酸、メタクリル酸無水物、アクリル酸、アクリル酸無水物、及びヒドロキシエチルメタクリレートの付加体である。
【００４８】
ポリエーテル（メタ）アクリレートは、１つ、２つ、３つ、又はそれを超える（メタ）アクリレート基を好ましくはその終端にそれぞれ有するポリエーテルであり、このポリエーテルは、好ましくは、ポリエチレングリコール（ＰＥＧ）、メトキシポリエチレングリコール（ＭＰＥＧ）、ポリエチレングリコールポリプロピレングリコール（ＰＥＧ／ＰＰＧ）コポリマー（特にブロックコポリマー）、エトキシレート化トリメチロールプロパン、又はエトキシレート化ペンタエリトリトールである。ポリエーテルがそれぞれＰＥＧ／ＰＰＧコポリマー又はブロックコポリマーである場合、その中のＰＥＧの量は、適切な水溶性を実現するために、好ましくは少なくとも３０重量％である。ポリエーテル（メタ）アクリレートは、好ましくは、１つの（メタ）アクリレート基を有するポリエーテル又はポリエーテルジ（メタ）アクリレートである。
【００４９】
ポリエーテル（メタ）アクリレート又はポリエーテルジ（メタ）アクリレートとしては、例えば、ポリエーテルポリオール（特にポリエーテルジオール又はポリエーテルモノオール）と、ヒドロキシル基に対して反応性を有する２つの官能基を有する化合物（ポリイソシアネート等）との反応により得られるオリゴマー又はプレポリマーなど、ウレタン基等の更なる構造単位を含むそれぞれ１つ又は２つの（メタ）アクリレート基を有するポリエーテルも挙げられる。例えば、ポリエーテル（メタ）アクリレート及びポリエーテルジ（メタ）アクリレートは、その後、ヒドロキシエチルメタクリレートなどのヒドロキシル官能性（メタ）アクリレート化合物と反応されるイソシアネート官能性生成物を得るために、ポリエーテルポリオール又はポリエーテルモノオール（ＰＥＧ、ＭＰＥＧ、ＰＥＧ−ＰＰＧ又はＭＰＥＧ−ＰＰＧ又はＭＰＰＧ−ＰＥＧブロックコポリマー等）とポリイソシアネートとの反応により得ることができる。水溶性の点から、この場合もＰＥＧ／ＰＰＧブロックは、好ましくは、少なくとも３０重量％のＰＥＧの量を有する。
【００５０】
室温で液体である好適なポリエーテル（メタ）アクリレート及びポリエーテルジ（メタ）アクリレートの例は、低分子量ＰＥＧ−ジ（メタ）アクリレート（ＰＥＧ２００ジメタクリレート、ＰＥＧ４００ジメタクリレート、ＰＥＧ６００ジメタクリレート等）、低分子量ＭＰＥＧ−（メタ）アクリレート（ＭＰＥＧ３５０（メタ）アクリレート及びＭＰＥＧ５５０（メタ）アクリレート等）である。そのような化合物は、例えば、Ｓａｒｔｏｍｅｒ，Ｆｒａｎｃｅからの例えばＳＲ２５２（ポリエチレングリコール（６００）ジメタクリレート）、Ｇｅｏ  Ｓｐｅｃｉａｌｔｙ  Ｃｈｅｍｉｃａｌｓ，ＵＳＡからの例えばＢｉｓｏｍｅｒ  ＭＰＥＧ−３５０ＭＡ（メトキシポリエチレングリコールメタクリレート）などとして市販されている。用語「低分子量ＰＥＧ／ＭＰＥＧ−ジ（メタ）アクリレート」は、本明細書では、７００ｇ／ｍｏｌ以下の分子量を有するＰＥＧ−ジ（メタ）アクリレートを意味する。
【００５１】
室温で液体であるエトキシレート化トリメチロールプロパン（メタ）アクリレート及びエトキシレート化ペンタエリトリトール（メタ）アクリレートの好適な例は、エトキシレート化トリメチロールプロパントリ（メタ）アクリレート又はエトキシレート化ペンタエリトリトールテトラ（メタクリレート）である。そのような化合物は、例えば、Ｓａｒｔｏｍｅｒ，Ａｍｅｒｉｃａｓ，ＵＳＡからの例えばＳＲ４１５（エトキシレート化（２０）トリメチロールプロパントリアクリレート（ＴＭＰ１モル当たり２０モルがエトキシレート化）、ＳＲ４５４（エトキシレート化（３）トリメチロールプロパントリアクリレート（ＴＭＰ１モル当たり３モルがエトキシレート化）、又はＳＲ４９４（エトキシレート化（４）ペンタエリトリトールテトラアクリレート（ＰＥ１モル当たり４モルがエトキシレート化）などとして市販されている。
【００５２】
ラジカル重合性モノマー又はプレポリマー系は、任意選択的に、少なくとも１つの固体担体上に担持されている、室温で液体である１種以上の水溶性コモノマーも含み得る。これらのコモノマーは、アクリル及び／若しくはメタクリル化合物又はモノマーとそれぞれ共重合可能である。特に、水溶性コモノマーは、２０℃で少なくとも５ｇ／水１００ｇの溶解度を有する。水溶性コモノマーがアクリル及び／又はメタクリル化合物と異なるのは言うまでもない。水溶性コモノマーは、好ましくは、ビニルエステル、ジビニルエステル、ビニルエーテル、又はジビニルエーテルなどのビニル化合物であり、好ましくはヒドロキシル官能性ビニルエーテル又はヒドロキシル官能性ジビニルエーテルである。
【００５３】
１種以上の水溶性コモノマーは、使用される場合、例えば、単一剤系又は多剤系成分組成物に含有されるアクリル及び／又はメタクリル化合物と水溶性コモノマーとの合計量を基準として１５重量％以下、好ましくは５重量％以下、より好ましくは１重量％以下の量など、アクリル及び／又はメタクリル化合物に対して比較的少ない量で好ましくは使用される。
【００５４】
好ましくは、室温で液体である少なくとも１種の水溶性（メタ）アクリル化合物は、ヒドロキシエチルメタクリレート（ＨＥＭＡ）、ヒドロキシプロピルメタクリレート（ＨＰＭＡ）、低分子量ポリエチレングリコールジメタクリレート（ＰＥＧ−ＤＭＡ）、及びエトキシレート化トリメチロールプロパントリ（メタ）アクリレート（ＴＭＰ−ＴＭＡ）、又はこれらの混合物からなる群から選択される。
【００５５】
好ましくは、単一剤系又は多剤系組成物は、単一剤系又は多剤系組成物の総重量を基準として１０．０〜９０．０重量％、より好ましくは１２．５〜８０．０重量％、最も好ましくは１５．０〜７５．０％の、少なくとも１つの固体担体上に担持されている、室温で液体である少なくとも１種の水溶性（メタ）アクリル化合物を含有する。前記重量パーセンテージの計算では、室温で液体である少なくとも１種の水溶性（メタ）アクリル化合物の量は、室温で液体である少なくとも１種の水溶性（メタ）アクリル化合物がその上に担持されている少なくとも１つの固体担体の量を含まない。
【００５６】
好ましくは、室温で液体である少なくとも１種の水溶性（メタ）アクリル化合物は、少なくとも１０．０重量％、より好ましくは少なくとも３０．０重量％、更に好ましくは少なくとも４０．０重量％、最も好ましくは少なくとも５０．０重量％の担持量で少なくとも１つの固体担体上に担持される。
【００５７】
好ましくは、単一剤系又は多剤系組成物は、単一剤系又は多剤系組成物の総重量を基準として１０．０〜９０．０重量％の、室温で液体である少なくとも１種の（メタ）アクリル化合物を含有し、この室温で液体である少なくとも１種の水溶性（メタ）アクリル化合物は、３０．０〜９５．０重量％、より好ましくは４０．０〜９５．０重量％、最も好ましくは５０．０〜９５．０重量％の担持量で少なくとも１つの固体担体上に担持される。
【００５８】
室温で液体である少なくとも１種の水溶性（メタ）アクリル化合物は、また、液体溶液、好ましくは水溶液中に溶解され得、この液体溶液は、少なくとも１０．０重量％、より好ましくは少なくとも３０．０重量％、更に好ましくは少なくとも４０．０重量％、最も好ましくは少なくとも５０．０重量％の担持量で少なくとも１つの固体担体上に担持される。
【００５９】
好ましくは、室温で液体である少なくとも１種の（メタ）アクリル化合物の前記液体溶液中での濃度は、液体溶液の総重量に対して１０．０〜９５．０重量％、より好ましくは５０．０〜９５．０重量％、最も好ましくは７０．０〜９０．０重量％である。
【００６０】
ある実施形態によれば、ラジカル重合性モノマー又はプレポリマー系は、
ａ３）固体粒子形態における、室温で固体である少なくとも１種の水溶性（メタ）アクリル化合物
を更に含む。
【００６１】
好ましくは、固体粒子形態における、室温で固体である少なくとも１種の水溶性（メタ）アクリル化合物は、５０００．０μｍ未満、より好ましくは３０００．０μｍ未満、更に好ましくは１５００．０μｍ未満、最も好ましくは１０００μｍ未満のメジアン粒径ｄ５０を有する。
【００６２】
好ましくは、室温で固体である少なくとも１種の水溶性（メタ）アクリル化合物は、固体カルボキシル官能性（メタ）アクリル化合物、カルボキシル官能性（メタ）アクリル化合物の塩、高分子量ポリエーテル（メタ）アクリレート、スルホン酸基を有する（メタ）アクリレート、スルホン酸基を有する（メタ）アクリルアミド、スルホン酸基を有する（メタ）アクリレートの塩又はエステル、スルホン酸基を有する（メタ）アクリルアミド、四級窒素含有基を有する（メタ）アクリレート、四級窒素含有基を有する（メタ）アクリルアミド、及びこれらの混合物からなる群から選択される。
【００６３】
室温で固体である好適な水溶性のカルボキシル官能性（メタ）アクリル化合物の例は、イタコン酸、マレイン酸、マレイン酸無水物、マレイン酸無水物の付加体、及びコハク酸無水物である。
【００６４】
上記及び以下で言及される塩のためのカチオンは、そのような化合物中で使用される任意の一般的なカチオンであり得る。好適な塩の例は、金属塩、特にナトリウム塩、カリウム塩、若しくはマグネシウム塩などのアルカリ金属塩若しくはアルカリ土類金属塩、又はアンモニウム塩である。カルボキシル官能性（メタ）アクリル化合物の好適な塩の例は、アクリル酸ナトリウム、メタクリル酸ナトリウム、アクリル酸カリウム、メタクリル酸カリウム、ジアクリル酸マグネシウム、及びジメタクリル酸マグネシウムなどの（メタ）アクリル酸の塩である。
【００６５】
室温で固体である好適な水溶性ポリエーテル（メタ）アクリレート及びポリエーテルジ（メタ）アクリレートの例は、ＰＥＧ２０００ジメタクリレートなどの高分子量ＰＥＧ−ジ（メタ）アクリレート、並びにＭＰＥＧ１０００（メタ）アクリレート及びＭＰＥＧ２０００（メタ）アクリレートなどの高分子量ＭＰＥＧ−（メタ）アクリレートである。用語「高分子量ＰＥＧ−ジ（メタ）アクリレート」及び「高分子量ＭＰＥＧ−（メタ）アクリレート」は、本明細書では、それぞれ７００ｇ／ｍｏｌより大きい分子量を有するＰＥＧ−ジ（メタ）アクリレート及びＭＰＥＧ−（メタ）アクリレートを意味する。
【００６６】
スルホン酸基を有する、室温で固体である好適な水溶性（メタ）アクリレート又は（メタ）アクリルアミド及びその塩又はエステルの例は、２−アクリルアミド−２−メチルプロパンスルホン酸（ＡＭＰＳ（登録商標））、又は２−アクリルアミド−２−メチルプロパンスルホン酸のナトリウム塩（Ｎａ−ＡＭＰＳ（登録商標））、及びスルファトエチルメタクリレートである。
【００６７】
四級窒素含有基を有する、室温で固体である好適な水溶性（メタ）アクリレート及び（メタ）アクリルアミドの例は、２−トリメチルアンモニウムメチルメタクリレートクロリド及び３−トリメチルアンモニウムプロピルメタクリルアミドクロリドである。
【００６８】
好ましくは、室温で固体である少なくとも１種の水溶性（メタ）アクリル化合物は、マレイン酸、イタコン酸、ジアクリル酸マグネシウム、アクリル酸ナトリウム、アクリル酸カリウム、３−スルホプロピルアクリレートのカリウム塩、高分子量ＰＥＧ−ジメタクリレート、２−アクリルアミド−２−メチルプロパンスルホン酸（ＡＭＰＳ（登録商標））、２−アクリルアミド−２−メチルプロパンスルホン酸のナトリウム塩（Ｎａ−ＡＭＰＳ（登録商標））、及びこれらの混合物からなる群から選択される。
【００６９】
好ましくは、単一剤系又は多剤系組成物は、単一剤系又は多剤系組成物の総重量を基準として０．０〜６０．０重量％、より好ましくは０．５〜４０．０重量％、最も好ましくは１．０〜２０．０重量％の、固体粒子形態における、室温で固体である少なくとも１種の水溶性（メタ）アクリル化合物を含有する。
【００７０】
ある実施形態によれば、ラジカル重合性モノマー又はプレポリマー系は、液体溶液、好ましくは水溶液中に溶解されている、室温で固体である少なくとも１種の水溶性（メタ）アクリルを含み、この液体溶液は、少なくとも１つの固体担体上に担持されており、室温で固体である少なくとも１種の水溶性（メタ）アクリル化合物は、ジアクリル酸マグネシウム、アクリル酸ナトリウム、アクリル酸カリウム、３ースルホプロピルアクリレートのカリウム塩、高分子量ＰＥＧ−ジメタクリレート、２−アクリルアミド−２−メチルプロパンスルホン酸（ＡＭＰＳ（登録商標））、２−アクリルアミド−２−メチルプロパンスルホン酸のナトリウム塩（Ｎａ−ＡＭＰＳ（登録商標））、及びこれらの混合物からなる群から選択される。
【００７１】
好ましくは、単一剤系又は多剤系組成物は、単一剤系又は多剤系組成物の総重量を基準として１０．０〜９０．０重量％、より好ましくは１２．５〜８０．０重量％、最も好ましくは１５．０〜７５．０重量％の、液体溶液に溶解されている、前記室温で固体である少なくとも１種の水溶性（メタ）アクリル化合物を含有する。前記重量パーセンテージの計算では、液体溶液中に溶解されている、室温で固体である少なくとも１種の水溶性（メタ）アクリル化合物の量は、少なくとも１つの固体担体の重量又は溶媒の重量を含まない。
【００７２】
好ましくは、室温で固体である少なくとも１種の水溶性（メタ）アクリル化合物の前記液体又は水溶液は、少なくとも１０．０重量％、より好ましくは少なくとも３０．０重量％、更に好ましくは少なくとも４０．０重量％、最も好ましくは少なくとも５０．０重量％の担持量で少なくとも１つの固体担体上に担持される。
【００７３】
好ましくは、室温で固体である少なくとも１種の（メタ）アクリル化合物の前記液体又は水溶液中での濃度は、液体溶液の総重量に対して１０．０〜９５．０重量％、より好ましくは５０．０〜９５．０重量％、最も好ましくは７０．０〜９０．０重量％である。
【００７４】
ラジカル重合性モノマー又はプレポリマー系はまた、第１の固体担体上に担持されている、室温で液体である少なくとも１種の水溶性（メタ）アクリル化合物と、液体溶液中に溶解されている、室温で固体である少なくとも１種の（メタ）アクリル化合物との混合物も含むか、又はそれからなり得、この室温で固体である少なくとも１種の水溶性（メタ）アクリル化合物の液体溶液は、第１の固体担体上又は第２の固体担体上に担持される。第１及び第２の固体担体は、同じ材料又は異なる材料のものであり得る。
【００７５】
ラジカル重合性モノマー又はプレポリマー系はまた、固体粒子形態における、室温で固体である少なくとも１種の水溶性（メタ）アクリル化合物と、液体溶液中に溶解されている、室温で固体である少なくとも１種の（メタ）アクリル化合物との混合物も含むか、又はそれからなり得、この室温で固体である少なくとも１種の水溶性（メタ）アクリル化合物の液体溶液は、少なくとも１つの固体担体上に担持される。
【００７６】
好ましくは、
ａ１）少なくとも１つの固体担体上に担持されている、室温で液体である少なくとも１種の水溶性（メタ）アクリル化合物、
ａ２）液体溶液、好ましくは水溶液中に溶解されている、室温で固体若しくは液体である少なくとも１種の水溶性（メタ）アクリル化合物であって、その液体溶液は、少なくとも１つの固体担体上に担持されている、室温で固体若しくは液体である少なくとも１種の水溶性（メタ）アクリル化合物、
ａ３）固体粒子形態における、室温で固体である少なくとも１種の水溶性（メタ）アクリル化合物
の合計は、単一剤系又は多剤系組成物の総重量の１０．０〜９５．０重量％、より好ましくは１２．５〜９０．０重量％、更に好ましくは１５．０〜８５．０％、最も好ましくは１５．０〜８０．０重量％の量である。前記重量パーセンテージの計算では、ａ１）、ａ２）、及びａ）の量は、少なくとも１つの固体担体の重量又は溶媒の重量を含まない。
【００７７】
単一剤系又は多剤系組成物は、
ｄ）少なくとも１種の無機塩基、好ましくはアルカリ又はアルカリ土類金属の酸化物又は水酸化物、好ましくは水酸化カリウム（ＫＯＨ）、水酸化カルシウム（Ｃａ（ＯＨ）２）、水酸化ナトリウム（ＮａＯＨ）、水酸化マグネシウム（Ｍｇ（ＯＨ）２）の少なくとも１種
を更に含み得る。
【００７８】
ある実施形態によれば、ラジカル重合性モノマー又はプレポリマー系は、固体粒子形態における、室温で固体である少なくとも１種の水溶性（メタ）アクリル化合物、及び／又は液体溶液、好ましくは水溶液中に溶解されている、室温で固体である少なくとも１種の水溶性（メタ）アクリル化合物を含み、室温で固体である少なくとも１種の水溶性（メタ）アクリル化合物の液体溶液は、少なくとも１つの固体担体上に担持されており、室温で固体である少なくとも１種の水溶性（メタ）アクリル化合物は、イタコン酸、マレイン酸、マレイン酸無水物、マレイン酸無水物の付加体、コハク酸無水物、及びこれらの混合物からなる群から選択され、単一剤系又は多剤系組成物は、少なくとも１種の無機塩基、好ましくはアルカリ又はアルカリ土類金属の水酸化物、好ましくは水酸化カリウム（ＫＯＨ）、水酸化カルシウム（Ｃａ（ＯＨ）２）、水酸化ナトリウム（ＮａＯＨ）、水酸化マグネシウム（Ｍｇ（ＯＨ）２）の少なくとも１つを更に含む。
【００７９】
フリーラジカル開始剤は、（メタ）アクリル化合物の重合を開始するように機能する。これらの開始剤は当業者に公知である。開始剤は、例えば、有機若しくは無機ヒドロペルオキシド、有機若しくは無機の過酸化物（ペルオキシ二硫酸塩若しくは過硫酸塩等）、アゾ化合物、又はラジカルを発生させることが可能であることが専門家に知られている任意の他の材料であり得る。
【００８０】
ある実施形態によれば、フリーラジカル開始剤は、固体粒子形態における、室温で固体である少なくとも１種の開始剤を含む。好ましくは、室温で固体である少なくとも１種の開始剤は、アゾビスイソブチロニトリル（ＡＩＢＮ）、過硫酸ナトリウム（ＮＡＰＳ）、過硫酸カリウム、又は過硫酸アンモニウム、及びこれらの混合物からなる群から選択される。
【００８１】
好ましくは、固体粒子形態における、室温で固体である少なくとも１種の開始剤は、５０００．０μｍ未満、より好ましくは３０００．０μｍ未満、更に好ましくは１５００．０μｍ未満、最も好ましくは１０００μｍ未満のメジアン粒径ｄ５０を有する。
【００８２】
好ましくは、単一剤系又は多剤系組成物は、単一剤系又は多剤系組成物の総重量を基準として０．０５〜５．０重量％、より好ましくは０．１〜３．５重量％、最も好ましくは０．１〜２．５重量％の、固体粒子形態における、室温で固体である少なくとも１種の開始剤を含有する。
【００８３】
ある実施形態によれば、フリーラジカル開始剤は、少なくとも１つの固体担体上に担持されている、室温で液体である少なくとも１種の開始剤を含む。好ましくは、前記室温で液体である少なくとも１種の開始剤は、過酸化水素、クメンヒドロペルオキシド、ｔｅｒｔ−ブチルヒドロペルオキシド、ジイソプロピルベンゼンヒドロペルオキシド、及びこれらの混合物からなる群から選択される。
【００８４】
室温で液体である少なくとも１種の開始剤は、単一剤系若しくは多剤系組成物中に存在する場合、室温で液体である少なくとも１種の（メタ）アクリル化合物と同じ固体担体（第１の固体担体）上に担持され得、又は単一剤系若しくは多剤系組成物中に存在する場合、室温で固体である少なくとも１種の水溶性（メタ）アクリル化合物の液体／水溶液と同じ担体（第２の固体担体）上に担持され得る。好ましくは、室温で液体である少なくとも１種の開始剤は、第３の固体担体上に担持される。第３の固体担体は、第１及び第２の固体担体と同じ材料又は異なる材料のものであり得る。
【００８５】
好ましくは、単一剤系又は多剤系組成物は、単一剤系又は多剤系組成物の総重量を基準として０．０５〜５．０重量％、より好ましくは０．１〜３．５重量％、最も好ましくは０．１〜２．５重量％の、少なくとも１つの固体担体上に担持されている、室温で液体である少なくとも１種の開始剤を含有する。前記重量パーセンテージの計算では、室温で液体である少なくとも１種の開始剤の量は、少なくとも１つの固体担体の量を含まない。
【００８６】
好ましくは、室温で液体である少なくとも１種の開始剤は、少なくとも５．０重量％、より好ましくは少なくとも１０．０重量％、更に好ましくは少なくとも１５．０重量％、最も好ましくは少なくとも２０．０重量％の担持量で少なくとも１つの固体担体上に担持される。
【００８７】
好ましくは、単一剤系又は多剤系組成物は、単一剤系又は多剤系組成物の総重量を基準として０．０５〜５．０重量％の、室温で液体である少なくとも１種の開始剤を含有し、この室温で液体である少なくとも１種の開始剤は、３０．０〜９５．０重量％、より好ましくは４０．０〜９５．０重量％、最も好ましくは５０．０〜９５．０重量％の担持量で少なくとも１つの固体担体上に担持される。
【００８８】
フリーラジカル開始剤は、固体粒子形態における、室温で固体である少なくとも１種の開始剤と、少なくとも１つの固体担体上に担持されている、室温で液体である少なくとも１種の開始剤との混合物も含み得る。
【００８９】
ある実施形態によれば、フリーラジカル開始剤は、液体溶液、好ましくは水溶液中に溶解されている、室温で固体である少なくとも１種の開始剤を含み、この液体溶液は、少なくとも１つの固体担体上に担持されており、室温で固体である少なくとも１種の開始剤は、アゾビスイソブチロニトリル（ＡＩＢＮ）、過硫酸ナトリウム（ＮＡＰＳ）、過硫酸カリウム、又は過硫酸アンモニウム、及びこれらの混合物からなる群から選択される。
【００９０】
室温で固体である少なくとも１種の開始剤の液体／水溶液は、単一剤系若しくは多剤系組成物中に存在する場合、室温で液体である少なくとも１種の（メタ）アクリル化合物と同じ担体（第１の固体担体）上に担持され得、又は単一剤系若しくは多剤系組成物中に存在する場合、室温で固体である少なくとも１種の水溶性（メタ）アクリル化合物の液体／水溶液と同じ担体（第２の固体担体）上に担持され得、又は単一剤系若しくは多剤系組成物中に存在する場合、室温で液体である少なくとも１種の開始剤と同じ固体担体（第３の固体担体）上に担持され得る。好ましくは、室温で固体である少なくとも１種の開始剤の液体／水溶液は、第４の固体担体上に担持される。第４の固体担体は、第１、第２、及び第３の固体担体と同じ材料又は異なる材料のものであり得る。
【００９１】
好ましくは、単一剤系又は多剤系組成物は、単一剤系又は多剤系組成物の総重量を基準として０．０５〜５．０重量％、より好ましくは０．１〜３．５重量％、最も好ましくは０．１〜２．５重量％の、液体溶液中に溶解されている、前記室温で固体である少なくとも１種の開始剤を含有する。前記重量パーセンテージの計算では、液体溶液中に溶解されている、室温で固体である少なくとも１種の開始剤の量は、少なくとも１つの固体担体の重量又は溶媒の重量を含まない。
【００９２】
好ましくは、室温で固体である少なくとも１種の開始剤の前記液体又は水溶液は、少なくとも５．０重量％、より好ましくは少なくとも１０．０重量％、更に好ましくは少なくとも１５．０重量％、最も好ましくは少なくとも２０．０重量％の担持量で少なくとも１つの固体担体上に担持される。
【００９３】
好ましくは、室温で固体である少なくとも１種の開始剤の前記液体又は水溶液中での濃度は、液体溶液の総重量に対して１０．０〜９５．０重量％、より好ましくは５０．０〜９５．０重量％、最も好ましくは７０．０〜９０．０重量％である。
【００９４】
フリーラジカル開始剤は、少なくとも１つの固体担体上に担持されている、室温で液体である少なくとも１種の開始剤と、液体溶液中に溶解されている、室温で固体である少なくとも１種の開始剤であって、その液体溶液は、少なくとも１つの固体担体上に担持されている、室温で固体である少なくとも１種の開始剤との混合物も含み得る。
【００９５】
好ましくは、構成要素ｂ）に含有される前記開始剤の合計は、単一剤系又は多剤系組成物の０．０５〜５．０重量％、より好ましくは０．１〜３．５重量％、最も好ましくは０．１〜２．５重量％の量である。前記重量パーセンテージの計算では、開始剤の量は、少なくとも１つの固体担体の重量又は溶媒の重量を含まない。
【００９６】
開始剤のための触媒は、（メタ）アクリル化合物の重合反応を触媒するように機能する。触媒の触媒効果は、例えば、ラジカルの発生を促す開始剤との相互作用に基づき得る。単一剤系又は多剤系組成物は、開始剤のための触媒を更に含むことが好ましい。
【００９７】
ある実施形態によれば、開始剤のための触媒は、固体粒子形態における、室温で固体である少なくとも１種の触媒を含む。好ましくは、前記室温で固体である少なくとも１種の触媒は、アスコルビン酸、ホルムアルデヒドスルホキシル酸ナトリウム（ＳＦＳ）、チオ硫酸ナトリウム、有機スルフィン酸誘導体及びその塩（Ｂｒｕｇｇｏｌｉｔｅ  ＦＦ６及びＦＦ７（Ｂｒｕｇｇｅｍａｎ  Ｃｈｅｍｉｃａｌから販売）等）、トルイジン誘導体、遷移金属塩、遷移金属錯体、及びこれらの混合物からなる群から選択される。
【００９８】
好ましくは、固体粒子形態における、室温で固体である少なくとも１種の触媒は、５０００．０μｍ未満、より好ましくは３０００．０μｍ未満、更に好ましくは１５００．０μｍ未満、最も好ましくは１０００μｍ未満のメジアン粒径ｄ５０を有する。
【００９９】
好ましくは、単一剤系又は多剤系組成物は、単一剤系又は多剤系組成物の総重量を基準として０．０５〜７．５重量％、より好ましくは０．１〜５．０重量％、最も好ましくは０．１〜３．５重量％の、固体粒子形態における、室温で固体である少なくとも１種の触媒を含有する。
【０１００】
ある実施形態によれば、開始剤のための触媒は、少なくとも１つの固体担体上に担持されている、室温で液体である少なくとも１種の触媒を含む。好ましくは、室温で液体である少なくとも１種の触媒は、アルカノールアミン、エトキシレート化アルカノールアミン、及びこれらの混合物からなる群から選択される。室温で液体である少なくとも１種の触媒は、ジエタノールアミン（ＤＥＡ）、トリエタノールアミン（ＴＥＡ）、Ｎ−ブチルジエタノールアミン、２−アミノ−２−メチル−１，３−プロパンジオール、ジメチルアミノプロピルメタクリルアミド（ＤＭＡＰＭＡ）、ジメチルアミノエチルメタクリレート（ＤＭＡＥＭＡ）、及びこれらの混合物からなる群から選択され得る。
【０１０１】
室温で液体である少なくとも１種の触媒は、単一剤系若しくは多剤系組成物中に存在する場合、室温で液体である少なくとも１種の（メタ）アクリル化合物と同じ担体（第１の固体担体）上に担持され得、又は単一剤系若しくは多剤系組成物中に存在する場合、室温で固体である少なくとも１種の水溶性（メタ）アクリル化合物の液体／水溶液と同じ担体（第２の固体担体）上に担持され得る。しかし、室温で液体である少なくとも１種の触媒は、好ましくは、単一剤系若しくは多剤系組成物中に存在する場合、室温で液体である少なくとも１種の開始剤と同じ固体担体（第３の固体担体）上に担持されず、又は単一剤系若しくは多剤系組成物中に存在する場合、室温で固体である少なくとも１種の開始剤の液体／水溶液と同じ固体担体（第４の固体担体）上に担持されない。好ましくは、室温で液体である少なくとも１種の触媒は、第５の固体担体上に担持される。第５の固体担体は、第１、第２、第３、及び第４の固体担体と同じ材料又は異なる材料のものであり得る。
【０１０２】
好ましくは、単一剤系又は多剤系組成物は、単一剤系又は多剤系組成物の総重量を基準として０．０５〜７．５重量％、より好ましくは０．１〜５．０重量％、最も好ましくは０．１〜３．５重量％の、室温で液体である少なくとも１種の触媒を含有する。前記重量パーセンテージの計算では、室温で液体である少なくとも１種の触媒の量は、少なくとも１つの固体担体の量を含まない。
【０１０３】
好ましくは、室温で液体である少なくとも１種の触媒は、少なくとも５．０重量％、より好ましくは少なくとも１０．０重量％、更に好ましくは少なくとも１５．０重量％、最も好ましくは少なくとも２０．０重量％の担持量で少なくとも１つの固体担体上に担持される。
【０１０４】
好ましくは、単一剤系又は多剤系組成物は、単一剤系又は多剤系組成物の総重量を基準として０．０１〜７．５重量％の、室温で液体である少なくとも１種の触媒を含有し、この室温で液体である少なくとも１種の触媒は、３０．０〜９５．０重量％、より好ましくは４０．０〜９５．０重量％、最も好ましくは５０．０〜９５．０重量％の担持量で少なくとも１つの固体担体上に担持される。
【０１０５】
開始剤のための触媒は、固体粒子形態における、室温で固体である少なくとも１種の触媒と、少なくとも１つの固体担体上に担持されている、室温で液体である少なくとも１種の触媒との混合物も含み得る。
【０１０６】
ある実施形態によれば、開始剤のための触媒は、液体溶液、好ましくは水溶液中に溶解されている、室温で固体である少なくとも１種の触媒を含み、この液体溶液は、少なくとも１つの固体担体上に担持されており、前記室温で固体である少なくとも１種の触媒は、アスコルビン酸、ホルムアルデヒドスルホキシル酸ナトリウム（ＳＦＳ）、チオ硫酸ナトリウム、有機スルフィン酸誘導体及びその塩（Ｂｒｕｇｇｏｌｉｔｅ  ＦＦ６及びＦＦ７（Ｂｒｕｇｇｅｍａｎ  Ｃｈｅｍｉｃａｌから販売）等）、遷移金属塩、遷移金属錯体、及びこれらの混合物からなる群から選択される。
【０１０７】
室温で固体である少なくとも１種の触媒の水性液体／溶液は、単一剤系若しくは多剤系組成物中に存在する場合、室温で液体である少なくとも１種の（メタ）アクリル化合物と同じ担体（第１の固体担体）上に担持され得、又は単一剤系若しくは多剤系組成物中に存在する場合、室温で固体である少なくとも１種の水溶性（メタ）アクリル化合物の水溶液と同じ担体（第２の固体担体）上に担持され得、又は単一剤系若しくは多剤系組成物中に存在する場合、室温で液体である少なくとも１種の触媒と同じ固体担体（第５の固体担体）上に担持され得る。しかし、室温で固体である少なくとも１種の触媒の水溶液は、好ましくは、単一剤系若しくは多剤系組成物中に存在する場合、室温で液体である少なくとも１種の開始剤と同じ固体担体（第３の固体担体）上に担持されず、又は単一剤系若しくは多剤系組成物中に存在する場合、室温で固体である少なくとも１種の開始剤の水溶液と同じ固体担体（第４の固体担体）上に担持されない。好ましくは、室温で固体である少なくとも１種の触媒の水溶液は、第６の固体担体上に担持される。第６の固体担体は、第１、第２、第３、第４、及び第５の固体担体と同じ材料又は異なる材料のものであり得る。
【０１０８】
好ましくは、単一剤系又は多剤系組成物は、単一剤系又は多剤系組成物の総重量を基準として０．０５〜７．５重量％、より好ましくは０．１〜５．０重量％、最も好ましくは０．１〜３．５重量％の、液体溶液中に溶解されている、前記室温で固体である少なくとも１種の触媒を含有する。前記重量パーセンテージの計算では、液体溶液中に溶解されている、室温で固体である少なくとも１種の触媒の量は、少なくとも１つの固体担体の重量又は溶媒の重量を含まない。
【０１０９】
好ましくは、室温で固体である少なくとも１種の触媒の前記液体又は水溶液は、少なくとも５．０重量％、より好ましくは少なくとも１０．０重量％、更に好ましくは少なくとも１５．０重量％、最も好ましくは少なくとも２０．０重量％の担持量で少なくとも１つの固体担体上に担持される。
【０１１０】
好ましくは、室温で固体である少なくとも１種の開始剤の前記液体又は水溶液中での濃度は、液体溶液の総重量に対して１０．０〜９５．０重量％、より好ましくは５０．０〜９５．０重量％、最も好ましくは７０．０〜９０．０重量％である。
【０１１１】
開始剤のための触媒は、少なくとも１つの固体担体上に担持されている、室温で液体である少なくとも１種の触媒と、液体溶液、好ましくは水溶液中に溶解されている、室温で固体である少なくとも１種の触媒であって、その水溶液は、少なくとも１つの固体担体上に担持されている、室温で固体である少なくとも１種の触媒との混合物も含み得る。
【０１１２】
好ましくは、構成要素ｃ）に含有される前記触媒の合計は、単一剤系又は多剤系組成物の０．０５〜７．５重量％、好ましくは０．１〜５．０重量％、最も好ましくは０．１〜３．５重量％の量である。前記重量パーセンテージの計算では、触媒の量は、少なくとも１つの固体担体の重量又は溶媒の重量を含まない。
【０１１３】
ある好ましい実施形態によれば、ラジカル重合性モノマー又はプレポリマー系は、第１の固体担体上に担持されている、室温で液体である少なくとも１種の水溶性（メタ）アクリル化合物、及び／又は固体粒子形態における、室温で固体である少なくとも１種の水溶性（メタ）アクリル化合物を含み、フリーラジカル開始剤は、アゾビスイソブチロニトリル（ＡＩＢＮ）、過硫酸ナトリウム（ＮＡＰＳ）、過硫酸カリウム、又は過硫酸アンモニウムからなる群から選択される、室温で固体である少なくとも１種の固体粒子形態の開始剤を含み、開始剤のための触媒は、アスコルビン酸、ホルムアルデヒドスルホキシル酸ナトリウム（ＳＦＳ）、有機スルフィン酸誘導体のナトリウム塩（Ｂｒｕｇｇｏｌｉｔｅ等）、トルイジン誘導体、遷移金属塩、及び遷移金属錯体からなる群から選択される、室温で固体である少なくとも１種の固体粒子形態の触媒を含み、第１の固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から選択される。
【０１１４】
別の好ましい実施形態によれば、ラジカル重合性モノマー又はプレポリマー系は、第１の固体担体上に担持されている、室温で液体である少なくとも１種の水溶性（メタ）アクリル化合物、及び／又は固体粒子形態における、室温で固体である少なくとも１種の水溶性（メタ）アクリル化合物を含み、フリーラジカル開始剤は、アゾビスイソブチロニトリル（ＡＩＢＮ）、過硫酸ナトリウム（ＮＡＰＳ）、過硫酸カリウム、又は過硫酸アンモニウムからなる群から選択される、室温で固体である少なくとも１種の固体粒子形態の開始剤を含み、開始剤のための触媒は、アルカノールアミン、エトキシレート化アルカノールアミン、及びこれらの混合物からなる群から、好ましくはジエタノールアミン（ＤＥＡ）、トリエタノールアミン（ＴＥＡ）、Ｎ−ブチルジエタノールアミン、２−アミノ−２−メチル−１，３−プロパンジオール、ジメチルアミノプロピルメタクリルアミド（ＤＭＡＰＭＡ）、ジメチルアミノエチルメタクリレート（ＤＭＡＥＭＡ）、及びこれらの混合物からなる群から選択される、室温で液体である少なくとも１種の触媒を含み、この室温で液体である少なくとも１種の触媒は、第１の固体担体又は第２の固体担体上に担持されており、第１及び第２の固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から選択される。
【０１１５】
別の好ましい実施形態によれば、ラジカル重合性モノマー又はプレポリマー系は、第１の固体担体上に担持されている、室温で液体である少なくとも１種の水溶性（メタ）アクリル化合物、及び／又は固体粒子形態における、室温で固体である少なくとも１種の水溶性（メタ）アクリル化合物を含み、フリーラジカル開始剤は、過酸化水素、クメンヒドロペルオキシド、ｔｅｒｔ−ブチルヒドロペルオキシド、ジイソプロピルベンゼンヒドロペルオキシドからなる群から選択される、室温で液体である少なくとも１種の開始剤を含み、この室温で液体である少なくとも１種の開始剤は、第１の担体又は第２の担体上に担持されており、開始剤のための触媒は、アルカノールアミン、エトキシレート化アルカノールアミン、及びこれらの混合物からなる群から、好ましくはジエタノールアミン（ＤＥＡ）、トリエタノールアミン（ＴＥＡ）、Ｎ−ブチルジエタノールアミン、２−アミノ−２−メチル−１，３−プロパンジオール、ジメチルアミノプロピルメタクリルアミド（ＤＭＡＰＭＡ）、ジメチルアミノエチルメタクリレート（ＤＭＡＥＭＡ）、及びこれらの混合物からなる群から選択される、室温で液体である少なくとも１種の触媒を含み、この室温で液体である少なくとも１種の触媒は、第２の固体担体又は第３の固体担体上に担持されており、第１、第２、及び第３の固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から選択される。
【０１１６】
単一剤系又は多剤系組成物は、
ｅ）不活性な無機フィラー、有機フィラー、無機バインダー、及びこれらの混合物からなる群から選択される少なくとも１種のフィラー
を更に含み得る。
【０１１７】
用語「フィラー」は固体粒子状の物質を意味し、これは、本発明の単一剤系又は多剤系組成物に含有される液体成分を吸着する能力が低く、そのため、好ましくは、上に記載した固体担体として使用されない。単一剤系又は多剤系組成物に含有される任意の液体成分は、５．０重量％未満、好ましくは２．５重量％未満、より好ましくは２．０重量％未満、最も好ましくは１．０重量％未満など、非常に少ない担持量でのみフィラー上に担持されると考えられるため、典型的には、フィラーは、固体担体としての使用に適していない。いくつかの固体担体（上に記載）は、基本的にフィラーとして使用でき、逆も同様であると考えられるが、固体担体及びフィラーとして異なる物質を使用することが好ましい。
【０１１８】
好ましくは、少なくとも１種のフィラーは、２０℃の温度で０．１ｇ／水１００ｇ未満、より好ましくは０．０５ｇ／水１００ｇ未満、最も好ましくは０．０１ｇ／水１００ｇ未満の水溶解度も有する。
【０１１９】
好ましくは、少なくとも１種のフィラーは、０．１〜２００．０μｍ、より好ましくは０．１〜１００．０μｍ、最も好ましくは０．１〜５０．０μｍの粒径ｄ５０を有する。
【０１２０】
用語「不活性な無機フィラー」は、化学的に反応性を有しない無機フィラーを意味する。これらは、採鉱後に必要とされる粒径及び形状に粉砕することにより、天然鉱物資源から製造される。具体的には、不活性な無機フィラーとしては、石英、粉砕又は沈降炭酸カルシウム、結晶性シリカ、ドロマイト、粘土、タルク、黒鉛、マイカ、珪灰石、重晶石、珪藻土、及び軽石が挙げられる。
【０１２１】
用語「有機フィラー」は、有機材料を含むか又はそれからなるフィラーを意味する。具体的には、有機フィラーとしては、セルロース、ポリエチレン、ポリプロピレン、ポリアミド、ポリエステル、及び分散性ポリマー組成物（Ｖｉｎｎａｐａｓ（Ｗａｃｋｅｒ  Ｃｈｅｍｉｅ  ＡＧから）及びＡｘｉｌａｔ  ８５１０（Ｈｅｘｉｏｎから）等）を含むか又はそれからなる材料が挙げられる。
【０１２２】
用語「無機バインダー」は、水硬性、非水硬性、潜在性バインダー、及びポゾランバインダーを意味する。具体的には、無機バインダーとしては、セメント、セメントクリンカ、水硬性石灰、非水硬性石灰、及び石膏を含むか又はそれからなる材料が挙げられる。
【０１２３】
好ましくは、単一剤系又は多剤系組成物は、単一剤系又は多剤系組成物の総重量を基準として０．０〜３５．０重量％、より好ましくは１．０〜３０．０重量％、最も好ましくは５．０〜２５．０重量％の少なくとも１種のフィラーを含有する。
【０１２４】
単一剤系又は多剤系組成物は、任意選択的に禁止剤を含有し得る。それぞれ自然重合を回避するために、かつ／又はオープンタイム及び反応時間を調節するために、多くの場合、特に市販の製品では（メタ）アクリル化合物に禁止剤が添加される。好適な禁止剤の例としては、ブチルヒドロキシトルエン（ＢＴＨ）、ヒドロキノン（ＨＱ）、モノメチルエーテルヒドロキノン（ＭＥＨＱ）、ＰＴＺ（フェノチアジン）、及び４−ヒドロキシ−２，２，６，６−テトラメチルピペリジン−１−オキシル（４−ヒドロキシ−ＴＥＭＰＯ）が挙げられる。
【０１２５】
上で述べた原料とは別に、単一剤系又は多剤系組成物は、この分野で一般的な１種以上の追加的な添加剤を任意選択的に含有し得る。例は、着色染料及び水溶性希釈剤（ポリエチレングリコール等）である。着色染料は、混合物を標識化するために好適な場合がある。
【０１２６】
本発明の別の態様によれば、（メタ）アクリルヒドロゲルを製造する方法であって、
ｉ）本発明の単一剤系又は多剤系組成物を準備する工程、
ｉｉ）得られる混合物における水に対する水溶性（メタ）アクリル化合物の合計量の重量比が０．１〜５の範囲、好ましくは０．１〜３の範囲であるように、単一剤系又は多剤系組成物と水とを混合する工程、
ｉｉｉ）混合物に（メタ）アクリルヒドロゲルを形成させる工程
を含む方法が提供される。
【０１２７】
工程ｉｉ）の前記重量比の計算では、水溶性（メタ）アクリル化合物の合計量は、単一剤系又は多剤系組成物中の少なくとも１つの固体担体の重量又は溶媒の重量（存在する場合）を含まない。
【０１２８】
混合工程ｉｉ）は、通常、混合しながら単一剤系又は多剤系組成物を水と合わせることによって行われる。適切な混合手段は、スタティックミキサー及びダイナミックミキサー、特に容器撹拌型のミキサー（ローターステーター型ミキサー、ディゾルバーミキサー、コロイドミキサー、及び他の高せん断ミキサー等）である。好適な混合装置の選択は、組成物のオープンタイムに依存する。長いオープンタイプの場合、混合は、スターラーを備えた容器を用いて行われ得る一方、短いオープンタイムの場合、好ましくは、スタティックミキサーが混合に使用される。
【０１２９】
好ましくは、工程ｉｉｉ）を完了するために必要とされる時間は、３０秒〜２４０分、好ましくは１〜１２０分、最も好ましくは５〜９０分である。
【０１３０】
混合物は、水と、水溶性原料と、固体担体とを主成分とするため、開始時点の混合物の粘度は、通常、比較的低い。粘度は、例えば、ラジカル重合性モノマー若しくはプレポリマー系に対する水の比率を調節することにより、かつ／又は（メタ）アクリル化合物の分子量を調節することにより、かつ／又はレオロジー添加剤の種類及び量を調節することにより、かつ／又はフィラーの種類及び量を調節することにより調節することができる。
【０１３１】
重合反応は、好ましくは、例えば−１０〜６０℃の範囲、より好ましくは０〜５０℃の範囲の温度などの周囲温度で生じる。
【０１３２】
本発明の別の態様では、上述した方法により得ることができる（メタ）アクリルヒドロゲルが提供される。
【０１３３】
本発明のまた別の態様では、得られる混合物における水に対する水溶性（メタ）アクリル化合物の合計量の重量比が０．１〜５の範囲、好ましくは０．１〜３の範囲であるように、本発明の単一剤系又は多剤系組成物と水とを混合することによって得ることができる（メタ）アクリル系注入材が提供される。前記重量比の計算では、水溶性（メタ）アクリル化合物の合計量は、単一剤系又は多剤系組成物中の少なくとも１つの固体担体の重量又は溶媒の重量（存在する場合）を含まない。
【０１３４】
好ましくは、（メタ）アクリル系注入材は、３０秒〜２４０分、好ましくは１〜１２０分、最も好ましくは５〜９０分のオープンタイムを有する。
【０１３５】
ブルックフィールド粘度計を用いて、毎分１５０〜２００回転の範囲の粘度計の回転速度において２３℃の温度で測定される（メタ）アクリル系注入材の粘度は、好ましくは、５００ｍＰａ・ｓ未満、より好ましくは２００ｍＰａ・ｓ未満、最も好ましくは１５０ｍＰａ・ｓ未満である。前記（メタ）アクリル系注入材の粘度は、単一剤系又は多剤系組成物の構成要素が水に完全に溶解した直後に測定される。
【０１３６】
本発明の別の態様では、建造物における亀裂、隙間、欠陥、及び空洞のシーリング及び／又は充填の方法であって、
ｉ）本発明の単一剤系又は多剤系組成物を準備する工程、
ｉｉ）混合物における水に対する水溶性（メタ）アクリル化合物の合計量の重量比が０．１〜５の範囲、好ましくは０．１〜３の範囲であるように、単一剤系又は多剤系組成物と水とを混合する工程、
ｉｉｉ）建造物におけるシーリング／充填される場所に混合物を塗布し、かつ混合物に（メタ）アクリルヒドロゲルを形成させる工程
を含む方法が提供される。
【０１３７】
前記重量比の計算では、水溶性（メタ）アクリル化合物の合計量は、単一剤系又は多剤系組成物中の少なくとも１つの固体担体の重量又は溶媒の重量（存在する場合）を含まない。
【０１３８】
重合反応は、ほぼ単一剤系又は多剤系組成物と水とが混合された直後に開始する。そのため、工程ｉｉｉ）は、混合物の準備後に直ちに、かついずれの場合にも混合物のオープンタイムの時間内に開始する必要がある。
【実施例】
【０１３９】
実施例では、それぞれ次の化合物及び製品を使用した。
【０１４０】
【表１】
2019510859.tif 000002
【０１４１】
液体化合物を固体担体に担持させた後に原料を水と混合してヒドロゲル形成混合物を得ることにより、実施例組成物Ｅｘ１〜Ｅｘ３８を調製した。原料の混合は、毎分１０００回転のミキサー速度においてディゾルバーミキサー中で３分間行った。原料及びそれらの重量部単位での量（ｐｂｗ）は、表２〜４に示されている。
【０１４２】
実施例組成物Ｅｘ１〜Ｅｘ２５及びＥｘ３５〜Ｅｘ３８では、５０重量％の担持量でＳｉｐｅｒｎａｔ３３粒子上に担持されている液体トリエタノールアミン（ＴＥＡ）触媒（ＴＥＡ：Ｓｉｐｅｒｎａｔの重量比は１：１であった）を使用した。表２〜４中のＴＥＡの量は、使用される場合、固体担体なしのＴＥＡの量を意味する。
【０１４３】
実施例組成物Ｅｘ１〜Ｅｘ２４では、固体粒子形態の過硫酸ナトリウム（ＮＡＰＳ）触媒を使用し、実施例組成物Ｅｘ２５〜Ｅｘ２７及びＥｘ３５〜Ｅｘ３８では、５０重量％の担持量でＳｉｐｅｒｎａｔ３３粒子上に担持されている２０重量％のＮＡＰＳを含有する水溶液（水溶液：Ｓｉｐｅｒｎａｔの重量比は１：１であった）を使用した。表２〜４中の担体に担持されている液体化合物の量は、固体担体なしでのこれらの化合物の量を意味する。
【０１４４】
実施例組成物Ｅｘ１〜Ｅｘ３８のそれぞれでは、重合は、原料が水と混合された際に開始し、混合物が最終的にヒドロゲルへ変換された。ヒドロゲルの特性は、ゲル化時間、ゲルの稠度、及び膨潤の点に関して試験した。これらの結果も表２〜４に示されている。用語「ｎｄ」は、値が決定されなかったことを意味する。
【０１４５】
担体粒子の担持
２分の混合時間での毎分２０００回転のミキサー速度を使用して、ディゾルバーミキサー中で担体粒子を液体化合物と混合することにより固体担体上に液体化合物を担持させた。担体粒子の担持量のパーセンテージは、粒子上の液体化合物の担持前後の粒子の測定された重量に基づいて決定した。
【０１４６】
粘度
粘度は、ＮＡＰＳなどの開始剤が混合物に添加される前及び重合反応が起こる前に測定した。混合物の流動挙動を観察することにより定性分析を行った。いくつかの場合、不均一な混合物又は混合物の高すぎる粘度のため、粘度を測定することができなかった。
【０１４７】
粘度測定では、ＵＬＡ−ＤＩＮ−８５スピンドルを備えたブルックフィールドＤＶ２Ｔ粘度測定装置を使用した。スピンドルの直径は２．５５ｃｍであり、容器の直径は２．７ｃｍであった。全ての粘度は、２３℃の温度及び毎分１５０〜２００回転の範囲の回転速度で決定した。
【０１４８】
ゲル化時間（分）
２３℃でのゲル化時間は、目視検査によって決定した（ゲル化時間は、ゲル状構造が検出される時点で達成される）。
【０１４９】
ゲルの稠度
得られたヒドロゲルのゲル稠度を触覚的に試験した。
【０１５０】
水中で７日間の膨潤
膨潤特性の測定のために、１．０×１．５×１．５ｃｍの寸法の試験片を、各実施例組成物から製造したヒドロゲル材料から切り取った。試験片を２３℃の温度で水道水中において保管し、７日間の試験期間の終了時に試験片の重量の変化を決定した。膨潤試験を行う前にヒドロゲル材料を２４時間硬化させた。表２〜４に示されている膨潤の値は、膨潤試験中の試験片の重量のパーセント変化率として決定した。
【０１５１】
【表２】
2019510859.tif 000003
【０１５２】
【表３】
2019510859.tif 000004
【０１５３】
【表４】
2019510859.tif 000005
【手続補正書】
【提出日】平成30年9月26日(2018.9.26)
【手続補正１】
【補正対象書類名】明細書
【補正対象項目名】０００６
【補正方法】変更
【補正の内容】
【０００６】
本発明によれば、上述の目的は、下記の態様１に記載の単一剤系又は多剤系組成物を用いて達成される。
本発明の態様として、以下の態様を挙げることができる：
《態様１》
以下の構成要素を含む、ヒドロゲルを製造するための単一剤系又は多剤系組成物：
ａ）ラジカル重合性モノマー又はプレポリマー系、
ｂ）フリーラジカル開始剤、
ｃ）随意の、前記開始剤のための触媒
ここで、前記ラジカル重合性モノマー又はプレポリマー系は、以下を含む：
ａ１）少なくとも１つの固体担体上に担持されている、室温で液体である少なくとも１種の水溶性（メタ）アクリル化合物、及び／又は
ａ２）液体溶液、好ましくは水溶液中に溶解されている、室温で固体若しくは液体である少なくとも１種の水溶性（メタ）アクリル化合物であって、前記液体溶液は、少なくとも１つの固体担体上に担持されている、室温で固体若しくは液体である少なくとも１種の水溶性（メタ）アクリル化合物。
《態様２》
単一剤系粉末組成物、好ましくは自由流動性の粉末組成物であり、前記構成要素ａ）、ｂ）、及びｃ）が、単一剤Ｋ中に存在する、態様１に記載の単一剤系又は多剤系組成物。
《態様３》
第１剤Ｋ１と第２剤Ｋ２とから構成される二剤系組成物であり、前記第１剤Ｋ１は、少なくとも前記ラジカル重合性モノマー又はプレポリマー系を含み、かつ前記第２剤Ｋ２は、前記フリーラジカル開始剤及び／又は前記開始剤のための触媒を含む、態様１に記載の単一剤系又は多剤系組成物。
《態様４》
前記少なくとも１つの固体担体は、ＩＳＯ  ＥＮ  ９２７７：２０１０規格に従ってＢＥＴ法を用いて測定して、５０．０〜２０００ｍ２／ｇ、より好ましくは１００．０〜１５００ｍ２／ｇ、最も好ましくは２００．０〜１０００ｍ２／ｇの比表面積を有する、態様１〜３のいずれか一項に記載の単一剤系又は多剤系組成物。
《態様５》
前記少なくとも１つの固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から選択される、態様１〜４のいずれか一項に記載の単一剤系又は多剤系組成物。
《態様６》
前記室温で液体である少なくとも１種の水溶性（メタ）アクリル化合物は、ヒドロキシル官能性（メタ）アクリレート、カルボキシル官能性（メタ）アクリル化合物、低分子量ポリエーテル（メタ）アクリレート、（メタ）アクリルアミド、及びこれらの混合物からなる群から選択され、好ましくはヒドロキシエチルメタクリレート（ＨＥＭＡ）、ヒドロキシプロピルメタクリレート（ＨＰＭＡ）、低分子量ポリエチレングリコールジメタクリレート（ＰＥＧ−ＤＭＡ）、エトキシレート化トリメチロールプロパントリ（メタ）アクリレート（ＴＭＰ−ＴＭＡ）、及びこれらの混合物からなる群から選択される、態様１〜５のいずれか一項に記載の単一剤系又は多剤系組成物。
《態様７》
前記ラジカル重合性モノマー又はプレポリマー系は、以下を更に含む、態様１〜６のいずれか一項に記載の単一剤系又は多剤系組成物：
ａ３）固体粒子形態の、室温で固体である少なくとも１種の水溶性（メタ）アクリル化合物、ここで好ましくは、前記室温で固体である少なくとも１種の水溶性（メタ）アクリル化合物は、ジアクリル酸マグネシウム、アクリル酸ナトリウム、アクリル酸カリウム、３−スルホプロピルアクリレートのカリウム塩、高分子量ＰＥＧ−ジメタクリレート、２−アクリルアミド−２−メチルプロパンスルホン酸（ＡＭＰＳ）、２−アクリルアミド−２−メチルプロパンスルホン酸のナトリウム塩（Ｎａ−ＡＭＰＳ）、及びこれらの混合物からなる群から選択される。
《態様８》
前記構成要素ａ）に含有される前記水溶性（メタ）アクリル化合物の合計は、前記単一剤系又は多剤系組成物の総重量の１０．０〜９５．０重量％、より好ましくは１２．５〜８５．０重量％、最も好ましくは１５．０〜８０．０重量％の量である、態様１〜７のいずれか一項に記載の単一剤系又は多剤系組成物。
《態様９》
前記フリーラジカル開始剤は、固体粒子形態の、室温で固体である少なくとも１種の開始剤を含むか、かつ／又は液体溶液中に溶解されている、室温で固体である少なくとも１種の開始剤であって、前記液体溶液が、前記少なくとも１つの固体担体上に担持されている開始剤を含み、ここで前記室温で固体である少なくとも１種の開始剤は、アゾビスイソブチロニトリル、過硫酸ナトリウム、過硫酸カリウム、若しくは過硫酸アンモニウム、及びこれらの混合物からなる群から選択され、かつ／又は前記少なくとも１つの固体担体上に担持されている、室温で液体である少なくとも１種の開始剤であって、過酸化水素、クメンヒドロペルオキシド、ｔｅｒｔ−ブチルヒドロペルオキシド、ジイソプロピルベンゼンヒドロペルオキシド、及びこれらの混合物からなる群から選択される開始剤を含む、態様１〜８のいずれか一項に記載の単一剤系又は多剤系組成物。
《態様１０》
前記開始剤のための触媒は、固体粒子形態で、室温で固体である少なくとも１種の触媒を含むか、かつ／又は液体溶液中に溶解されている、室温で固体である少なくとも１種の触媒であって、前記液体溶液は、前記少なくとも１つの固体担体上に担持された触媒を含み、ここで前記室温で固体である少なくとも１種の触媒は、アスコルビン酸、ホルムアルデヒドスルホキシル酸ナトリウム、２−ヒドロキシ−２−スルフィナト酢酸及び／若しくはその塩、２−ヒドロキシ−２−スルホナト酢酸及び／若しくはその塩、トルイジン誘導体、遷移金属塩、遷移金属錯体、及びこれらの混合物からなる群から選択され、かつ／又は前記少なくとも１つの固体担体上に担持されている、室温で液体である少なくとも１種の触媒であって、アルカノールアミン及びエトキシレート化アルカノールアミン、並びにこれらの混合物からなる群から選択される触媒を含む、態様１〜９のいずれか一項に記載の単一剤系又は多剤系組成物。
《態様１１》
さらに、以下を含む、態様１〜１０のいずれか一項に記載の単一剤系又は多剤系組成物：
ｅ）有機フィラー、不活性無機フィラー、無機バインダー、及びこれらの混合物からなる群から選択される少なくとも１種のフィラー。
《態様１２》
以下を含む、（メタ）アクリルヒドロゲルを製造する方法：
ｉ）態様１〜１１のいずれか一項に記載の単一剤系又は多剤系組成物を準備すること、
ｉｉ）前記水溶性（メタ）アクリル化合物の合計量の水に対する重量比が、混合物中で０．２〜３の範囲となるように、前記単一剤系又は多剤系組成物と水とを混合すること、
ｉｉｉ）前記混合物を、（メタ）アクリルヒドロゲルに形成する工程。
《態様１３》
態様１２に記載の方法によって得ることができる（メタ）アクリルヒドロゲル。
《態様１４》
前記水溶性（メタ）アクリル化合物の合計量の水に対する重量比が、混合物中で０．２〜３の範囲であるように、態様１〜１１のいずれか一項に記載の単一剤系又は多剤系組成物と水とを混合することによって得ることができる、（メタ）アクリル系注入材。
《態様１５》
以下を含む、建造物における亀裂、隙間、欠陥、及び空洞のシーリング及び／又は充填の方法：
ｉ）態様１〜１１のいずれか一項に記載の単一剤系又は多剤系組成物を準備すること、
ｉｉ）前記水溶性（メタ）アクリル化合物の合計量の水に対する重量比が、混合物中で０．２〜３の範囲となるように、前記単一剤系又は多剤系組成物と水とを混合すること、
ｉｉｉ）前記建造物のシーリング／充填される場所に、前記混合物を塗布し、そして前記混合物を（メタ）アクリルヒドロゲルに形成すること。
【手続補正２】
【補正対象書類名】特許請求の範囲
【補正対象項目名】全文
【補正方法】変更
【補正の内容】
【特許請求の範囲】
【請求項１】
以下の構成要素を含む、ヒドロゲルを製造するための単一剤系又は多剤系組成物：
ａ）ラジカル重合性モノマー又はプレポリマー系、
ｂ）フリーラジカル開始剤、
ｃ）随意の、前記開始剤のための触媒
ここで、前記ラジカル重合性モノマー又はプレポリマー系は、以下を含む：
ａ１）少なくとも１つの固体担体上に担持されている、室温で液体である少なくとも１種の水溶性（メタ）アクリル化合物、及び／又は
ａ２）液体溶液中に溶解されている、室温で固体若しくは液体である少なくとも１種の水溶性（メタ）アクリル化合物であって、前記液体溶液は、少なくとも１つの固体担体上に担持されている、室温で固体若しくは液体である少なくとも１種の水溶性（メタ）アクリル化合物。
【請求項２】
単一剤系粉末組成物であり、前記構成要素ａ）、ｂ）、及びｃ）が、単一剤Ｋ中に存在する、請求項１に記載の単一剤系又は多剤系組成物。
【請求項３】
第１剤Ｋ１と第２剤Ｋ２とから構成される二剤系組成物であり、前記第１剤Ｋ１は、少なくとも前記ラジカル重合性モノマー又はプレポリマー系を含み、かつ前記第２剤Ｋ２は、前記フリーラジカル開始剤及び／又は前記開始剤のための触媒を含む、請求項１に記載の単一剤系又は多剤系組成物。
【請求項４】
前記少なくとも１つの固体担体は、ＩＳＯ  ＥＮ  ９２７７：２０１０規格に従ってＢＥＴ法を用いて測定して、５０．０〜２０００ｍ２／ｇの比表面積を有する、請求項１〜３のいずれか一項に記載の単一剤系又は多剤系組成物。
【請求項５】
前記少なくとも１つの固体担体は、パーライト、膨張パーライト、ガラス、フォノライト、ケイ酸カルシウム、フュームドシリカ、沈降シリカ、シリカゲル、発泡ポリウレタン、多糖、膨張バーミキュライト、粘土鉱物、フュームド金属酸化物、ゼオライト、珪藻土、及びこれらの混合物の粒子からなる群から選択される、請求項１〜４のいずれか一項に記載の単一剤系又は多剤系組成物。
【請求項６】
前記室温で液体である少なくとも１種の水溶性（メタ）アクリル化合物は、ヒドロキシル官能性（メタ）アクリレート、カルボキシル官能性（メタ）アクリル化合物、低分子量ポリエーテル（メタ）アクリレート、（メタ）アクリルアミド、及びこれらの混合物からなる群から選択される、請求項１〜５のいずれか一項に記載の単一剤系又は多剤系組成物。
【請求項７】
前記ラジカル重合性モノマー又はプレポリマー系は、以下を更に含む、請求項１〜６のいずれか一項に記載の単一剤系又は多剤系組成物：
ａ３）固体粒子形態の、室温で固体である少なくとも１種の水溶性（メタ）アクリル化合物。
【請求項８】
前記構成要素ａ）に含有される前記水溶性（メタ）アクリル化合物の合計は、前記単一剤系又は多剤系組成物の総重量の１０．０〜９５．０重量％の量である、請求項１〜７のいずれか一項に記載の単一剤系又は多剤系組成物。
【請求項９】
前記フリーラジカル開始剤は、
固体粒子形態の、室温で固体である少なくとも１種の開始剤を含むか、かつ／又は
液体溶液中に溶解されている、室温で固体である少なくとも１種の開始剤であって、前記液体溶液が、前記少なくとも１つの固体担体上に担持されている開始剤を含み、
ここで前記室温で固体である少なくとも１種の開始剤は、アゾビスイソブチロニトリル、過硫酸ナトリウム、過硫酸カリウム、若しくは過硫酸アンモニウム、及びこれらの混合物からなる群から選択され、かつ／又は
前記少なくとも１つの固体担体上に担持されている、室温で液体である少なくとも１種の開始剤であって、過酸化水素、クメンヒドロペルオキシド、ｔｅｒｔ−ブチルヒドロペルオキシド、ジイソプロピルベンゼンヒドロペルオキシド、及びこれらの混合物からなる群から選択される開始剤を含む、
請求項１〜８のいずれか一項に記載の単一剤系又は多剤系組成物。
【請求項１０】
前記開始剤のための触媒は、
固体粒子形態で、室温で固体である少なくとも１種の触媒を含むか、かつ／又は
液体溶液中に溶解されている、室温で固体である少なくとも１種の触媒であって、前記液体溶液は、前記少なくとも１つの固体担体上に担持された触媒を含み、
ここで前記室温で固体である少なくとも１種の触媒は、アスコルビン酸、ホルムアルデヒドスルホキシル酸ナトリウム、２−ヒドロキシ−２−スルフィナト酢酸及び／若しくはその塩、２−ヒドロキシ−２−スルホナト酢酸及び／若しくはその塩、トルイジン誘導体、遷移金属塩、遷移金属錯体、及びこれらの混合物からなる群から選択され、かつ／又は
前記少なくとも１つの固体担体上に担持されている、室温で液体である少なくとも１種の触媒であって、アルカノールアミン及びエトキシレート化アルカノールアミン、並びにこれらの混合物からなる群から選択される触媒を含む、
請求項１〜９のいずれか一項に記載の単一剤系又は多剤系組成物。
【請求項１１】
さらに、以下を含む、請求項１〜１０のいずれか一項に記載の単一剤系又は多剤系組成物：
ｅ）有機フィラー、不活性無機フィラー、無機バインダー、及びこれらの混合物からなる群から選択される少なくとも１種のフィラー。
【請求項１２】
以下を含む、（メタ）アクリルヒドロゲルを製造する方法：
ｉ）請求項１〜１１のいずれか一項に記載の単一剤系又は多剤系組成物を準備すること、
ｉｉ）前記水溶性（メタ）アクリル化合物の合計量の水に対する重量比が、混合物中で０．２〜３の範囲となるように、前記単一剤系又は多剤系組成物と水とを混合すること、
ｉｉｉ）前記混合物を、（メタ）アクリルヒドロゲルに形成する工程。
【請求項１３】
前記水溶性（メタ）アクリル化合物の合計量の水に対する重量比が、混合物中で０．２〜３の範囲であるように、請求項１〜１１のいずれか一項に記載の単一剤系又は多剤系組成物と水とを混合することを含む、（メタ）アクリル系注入材を製造する方法。
【請求項１４】
以下を含む、建造物における亀裂、隙間、欠陥、及び空洞のシーリング及び／又は充填の方法：
ｉ）請求項１〜１１のいずれか一項に記載の単一剤系又は多剤系組成物を準備すること、
ｉｉ）前記水溶性（メタ）アクリル化合物の合計量の水に対する重量比が、混合物中で０．２〜３の範囲となるように、前記単一剤系又は多剤系組成物と水とを混合すること、
ｉｉｉ）前記建造物のシーリング／充填される場所に、前記混合物を塗布し、そして前記混合物を（メタ）アクリルヒドロゲルに形成すること。
【国際調査報告】
2019510859.tif 000006
2019510859.tif 000007
2019510859.tif 000008